(57)【要約】【課題】ヘモグロビン類の非特異吸着を低減し、測定精度及びカラム寿命を向上させることのできるヘモグロビン類分離用カラム充填剤を提供する。また、該ヘモグロビン類分離用カラム充填剤を用いた液体クロマトグラフィーによるヘモグロビンＡ１ｃ及び異常ヘモグロビン類の測定方法、並びに、該ヘモグロビン類分離用カラム充填剤の製造方法を提供する。【解決手段】架橋性アクリル系単量体を含有し、かつ、アクリル系単量体のみからなる単量体混合物を重合して得られる架橋重合体粒子と、前記架橋重合体粒子の表面において重合されてなるアクリル系重合体層とからなり、前記アクリル系重合体層は、カチオン交換基及びアニオン交換基を有するヘモグロビン類分離用カラム充填剤。【選択図】なし【特許請求の範囲】
【請求項１】
架橋性アクリル系単量体を含有し、かつ、アクリル系単量体のみからなる単量体混合物を重合して得られる架橋重合体粒子と、前記架橋重合体粒子の表面において重合されてなるアクリル系重合体層とからなり、
前記アクリル系重合体層は、カチオン交換基及びアニオン交換基を有する
ことを特徴とするヘモグロビン類分離用カラム充填剤。
【請求項２】
アクリル系重合体層は、架橋重合体粒子の表面において、カチオン交換基及び／又はアニオン交換基を有するアクリル系単量体を重合させて得られたものである
ことを特徴とする請求項１記載のヘモグロビン類分離用カラム充填剤。
【請求項３】
アクリル系重合体層は、架橋重合体粒子の表面において、カチオン交換基及び／又はアニオン交換基に変換可能な官能基を有するアクリル系単量体を重合させた後、前記カチオン交換基及び／又はアニオン交換基に変換可能な官能基をカチオン交換基及び／又はアニオン交換基に変換して得られたものである
ことを特徴とする請求項１記載のヘモグロビン類分離用カラム充填剤。
【請求項４】
カラム充填剤の乾燥重量１ｇ当たりのアニオン交換基量が、０．０１〜１００μｅｑであることを特徴とする請求項１、２又は３記載のヘモグロビン類分離用カラム充填剤。
【請求項５】
請求項１、２、３又は４記載のヘモグロビン類分離用カラム充填剤を用いることを特徴とする液体クロマトグラフィーによるヘモグロビンＡ１ｃの測定方法。
【請求項６】
請求項１、２、３又は４記載のヘモグロビン類分離用カラム充填剤を用いることを特徴とする液体クロマトグラフィーによるヘモグロビンＡ１ｃ及び異常ヘモグロビン類の測定方法。
【請求項７】
請求項１、２、３又は４記載のヘモグロビン類分離用カラム充填剤を製造する方法であって、
架橋性アクリル系単量体を含有し、かつ、アクリル系単量体のみからなる単量体混合物を重合して架橋重合体粒子を形成する工程、及び、
前記架橋重合体粒子と、カチオン交換基を有するアクリル系単量体及びアニオン交換基を有するアクリル系単量体、又は、カチオン交換基とアニオン交換基の両方を有する単量体とを重合開始剤の存在下で重合し、前記架橋重合体粒子の表面にカチオン交換基及びアニオン交換基を有する重合体層を形成する工程を有する
ことを特徴とするヘモグロビン類分離用カラム充填剤の製造方法。
【請求項８】
請求項１、２、３又は４記載のヘモグロビン類分離用カラム充填剤を製造する方法であって、
架橋性アクリル系単量体を含有し、かつ、アクリル系単量体のみからなる単量体混合物を重合して架橋重合体粒子を形成する工程、及び、
前記架橋重合体粒子と、カチオン交換基及び／又はアニオン交換基に変換可能な官能基を有するアクリル系単量体とを重合開始剤の存在下で重合し、前記架橋重合体粒子の表面にカチオン交換基及び／又はアニオン交換基に変換可能な官能基を有する重合体を形成させ、前記カチオン交換基及び／又はアニオン交換基に変換可能な官能基をカチオン交換基及び／又はアニオン交換基に変換する工程を有する
ことを特徴とするヘモグロビン類分離用カラム充填剤の製造方法。
【請求項９】
アニオン交換基を有するアクリル系単量体又はアニオン交換基に変換可能な官能基を有するアクリル系単量体の配合量が０．５〜２０重量％であり、かつ、カチオン交換基を有するアクリル系単量体又はカチオン交換基に変換可能な官能基を有するアクリル系単量体の配合量が８０〜９９．５重量％である
ことを特徴とする請求項７又は８記載のヘモグロビン類分離用カラム充填剤の製造方法。
【発明の詳細な説明】
【技術分野】
【０００１】
本発明は、ヘモグロビン類の非特異吸着を低減し、測定精度及びカラム寿命を向上させることのできるヘモグロビン類分離用カラム充填剤に関する。また、本発明は、該ヘモグロビン類分離用カラム充填剤を用いた液体クロマトグラフィーによるヘモグロビンＡ１ｃ及び異常ヘモグロビン類の測定方法、並びに、該ヘモグロビン類分離用カラム充填剤の製造方法に関する。
【背景技術】
【０００２】
臨床検査の分野においては、糖尿病診断の指標としてヘモグロビンＡ１ｃの測定が汎用的に行なわれている。ヘモグロビンＡ１ｃは、液体クロマトグラフィー（以下、ＨＰＬＣともいう）、免疫法、酵素法等により測定されているが、なかでもＨＰＬＣ法は精度が良く、短時間に測定できるため、特に糖尿病患者のヘモグロビンＡ１ｃ値の管理に用いられている。一般に糖尿病患者のヘモグロビンＡ１ｃ値の管理に用いられるためには、同時再現性試験のＣＶ値が１．０％以下程度であることが必要とされている。
【０００３】
ヘモグロビンＡ１ｃを短時間かつ高精度に測定でき、しかも低コストでの測定が可能なカラム耐久性（カラム寿命）の大きいカラム充填剤に必要な要件は、測定対象試料中の成分の非特異吸着を抑制することである。試料中成分の、カラム充填剤への非特異吸着は、クロマトグラムを変形させることによりヘモグロビンＡ１ｃ値の測定精度を低下させ、カラム耐久性を短縮化させる。
【０００４】
ヘモグロビンＡ１ｃを測定するためのカラム充填剤としては、例えば、特許文献１には、イオン交換基を導入した架橋重合体粒子が開示されている。特許文献１では、一般的に行われている手法、すなわち架橋重合体粒子が有する水酸基をエポキシ化した後、硫酸ナトリウムでスルホン酸基を導入する方法により得られたカラム充填剤により、ヘモグロビンＡ１ｃを測定できる旨の開示がされている。
しかしながらこのようなイオン交換基の導入法により得られたカラム充填剤は、イオン交換基が存在しない表面部分の疎水性が残り、この部分への非特異吸着は抑制できない。
【０００５】
このような非特異吸着等を抑制するため、充填剤粒子を親水性材料により調製する方法が考えられる。しかしながら、架橋重合体粒子自体をより親水性にすると、耐圧性、耐膨潤性が低下して、迅速な分析ができない。
カラム充填剤の耐圧性等の強度を低下させずに親水性化する手段として、親水性高分子で充填剤表面を被覆した二層構造のカラム充填剤を用いることが公知である。例えば特許文献２には、親水性高分子であるポリビニルアルコールで充填剤表面を被覆することによりイオン交換基が導入された充填剤が開示されている。しかしながらこのような被覆層の調製方法は、高分子鎖の疎水性に依存した物理的な吸着によるものであるため、多数の試料を測定する場合には被覆層が剥離し、測定精度が低下する可能性が大きい。
【０００６】
一方、より強固に親水性高分子を架橋重合体粒子表面に被覆して二層構造とする方法としては、架橋重合体粒子の表面で、親水性単量体を重合して被覆する方法が挙げられ、特許文献３には、架橋重合体粒子の表面に親水性重合体の層を形成する方法が開示されている。特許文献３では、親水性重合体粒子として、カチオン交換性重合体粒子を用いることにより、ヘモグロビンＡ１ｃが高精度に分離できるとしている。しかしながら、測定のより高速化、高精度化が要望される現在では、特許文献３のカラム充填剤でも分離性能が不充分である。特許文献３の技術を用いて分離性能を改善するためには、架橋重合体粒子の表面のカチオン交換性重合体の種類の変更、又は、カチオン交換基量の増減等が考えられるが、これらの最適化技術では分離性能の改善に限界があった。
【０００７】
ヘモグロビンＡ１ｃの測定は、臨床検査の現場において、短時間内における高精度測定に関する強い要望があり、上述した非特異吸着の課題を解決した上で、より高い分離性能を実現する必要があった。
【先行技術文献】
【特許文献】
【０００８】
【特許文献１】特開平０３−２５５３６０公報
【特許文献２】特開平１１−１８３４６０公報
【特許文献３】特開平０３−７３８４８号公報
【発明の概要】
【発明が解決しようとする課題】
【０００９】
本発明は、ヘモグロビン類の非特異吸着を低減し、測定精度及びカラム寿命を向上させることのできるヘモグロビン類分離用カラム充填剤を提供することを目的とする。また、本発明は、該ヘモグロビン類分離用カラム充填剤を用いた液体クロマトグラフィーによるヘモグロビンＡ１ｃ及び異常ヘモグロビン類の測定方法、並びに、該ヘモグロビン類分離用カラム充填剤の製造方法を提供することを目的とする。
【００１０】
本発明は、架橋性アクリル系単量体を含有し、かつ、アクリル系単量体のみからなる単量体混合物を重合して得られる架橋重合体粒子と、上記架橋重合体粒子の表面において重合されてなるアクリル系重合体層とからなり、上記アクリル系重合体層は、カチオン交換基及びアニオン交換基を有するヘモグロビン類分離用カラム充填剤である。
以下に本発明を詳述する。
【００１１】
本発明者は、従来ＨＰＬＣ法によりヘモグロビン類の分離に用いられてきた、カルボキシル基やスルホン酸基を用いたカチオン交換用カラム充填剤にアニオン交換基を導入することにより、分離性能が向上することを見出した。すなわち、架橋性アクリル系単量体を含有し、かつ、アクリル系単量体のみからなる単量体混合物を重合して得られる架橋重合体粒子、及び、その表面において重合されてなる、カチオン交換基及びアニオン交換基を有するアクリル系重合体層からなるカラム充填剤を用いることにより、高い分離性能が得られ、また、長期間の使用時においてもその分離性能が劣化しにくいことを出した。
【課題を解決するための手段】
【００１２】
本発明のヘモグロビン類分離用カラム充填剤は、架橋性アクリル系単量体を含有し、かつ、アクリル系単量体のみからなる単量体混合物を重合して得られる架橋重合体粒子を基材とする。
なお、本明細書において「アクリル系」とは、アクリル基又はメタクリル基を有することを意味する。また、本明細書において「（メタ）アクリル酸」とは、「アクリル酸又はメタクリル酸」であることを示す。
【００１３】
上記架橋性アクリル系単量体は特に限定されず、例えば、ポリエチレングリコールジ（メタ）アクリレート類、ポリプロピレングリコールジ（メタ）アクリレート類、アルキレングリコールジ（メタ）アクリレート類、分子内に少なくとも２個の（メタ）アクリル基を有するアルキロールアルカン（メタ）アクリレート類等が挙げられる。
上記ポリエチレングリコールジ（メタ）アクリレート類は特に限定されず、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート等が挙げられる
上記ポリプロピレングリコールジ（メタ）アクリレート類は特に限定されず、例えば、プロピレングリコールジ（メタ）アクリレート、ジプロピレングリコールジ（メタ）アクリレート、トリプロピレングリコールジ（メタ）アクリレート、テトラプロピレングリコールジ（メタ）アクリレート、ポリプロピレングリコールジ（メタ）アクリレート等が挙げられる。
上記アルキレングリコールジ（メタ）アクリレート類は特に限定されず、例えば、ポリテトラメチレングリコールジ（メタ）アクリレート、ポリ（プロピレングリコール−テトラメチレングリコール）−ジ（メタ）アクリレート、ポリエチレングリコールポリプロピレングリコールポリエチレングリコール−ジ（メタ）アクリレート、１，３−ブチレングリコールジ（メタ）アクリレート、１，４−ブチレングリコールジ（メタ）アクリレート、１，６−ヘキサグリコールジ（メタ）アクリレート、１，９−ノナンジオールジ（メタ）アクリレート、ネオペンチルグリコールジ（メタ）アクリレート等が挙げられる。
上記ヒドロキシアルキルジ（メタ）アクリレート類は特に限定されず、例えば、２−ヒドロキシ−１，３−ジ（メタ）アクリロキシプロパン、２−ヒドロキシ−１−（メタ）アクリロキシ−３−（メタ）アクリロキシプロパン、２−ヒドロキシ−３−（メタ）アクリロイルオキシプロピル（メタ）アクリレート、グリセロールジ（メタ）アクリレート、グリセロールアクリレートメタクリレート、ウレタン（メタ）ジアクリレート、イソシアヌル酸ジ（メタ）アクリレート、イソシアヌル酸トリ（メタ）アクリレート、１，１０−ジ（メタ）アクリロキシ−４，７−ジオキサデカン−２，９−ジオール、１，１０−ジ（メタ）アクリロキシ−５−メチル−４，７−ジオキサデカン−２，９−ジオール、１，１１−ジ（メタ）アクリロキシ−４，８−ジオキサウンデガン−２，６，１０−トリオール等が挙げられる。
上記分子内に少なくとも２個の（メタ）アクリル基を有するアルキロールアルカン（メタ）アクリレート類は特に限定されず、例えば、トリメチロールプロパントリ（メタ）アクリレート、テトラメチロールプロパントリ（メタ）アクリレート、ジトリメチロールプロパンテトラ（メタ）アクリレート、テトラメチロールメタントリ（メタ）アクリレート、テトラメチロールメタンテトラ（メタ）アクリレート、トリメチロールエタントリ（メタ）アクリレート等が挙げられる。
これらの架橋性アクリル系単量体は、単独で用いてもよいし、２種以上を併用して用いてもよい。
また、上記架橋性アクリル系単量体は、イオン交換基を有さない構造であることが好ましい。
【００１４】
上記単量体混合物は、上記架橋性アクリル系単量体に加えて、必要に応じて、その他の非架橋性アクリル系単量体を含有してもよい。上記非架橋性アクリル系単量体は特に限定されず、例えば、（メタ）アクリル酸アルキル類、ポリエチレングリコールモノ（メタ）アクリレート類、ポリプロピレングリコールモノ（メタ）アクリレート類、アルキレングリコールモノ（メタ）アクリレート類、水酸基又はグリシジル基を有する（メタ）アクリレート類等が挙げられる。
上記（メタ）アクリル酸アルキル類は特に限定されず、例えば、（メタ）アクリル酸メチル、（メタ）アクリル酸エチル、（メタ）アクリル酸プロピル、（メタ）アクリル酸ブチル、（メタ）アクリル酸２−エチルヘキシル等が挙げられる。
上記ポリエチレングリコールモノ（メタ）アクリレート類は特に限定されず、例えば、エチレングリコールモノ（メタ）アクリレート、ジエチレングリコールモノ（メタ）アクリレート、トリエチレングリコールモノ（メタ）アクリレート、テトラエチレングリコールモノ（メタ）アクリレート、ポリエチレングリコールモノ（メタ）アクリレート、メトキシトリ（ポリ）エチレングリコールモノ（メタ）アクリレート、メトキシポリエチレングリコールモノ（メタ）アクリレート等が挙げられる。
上記ポリプロピレングリコールモノ（メタ）アクリレート類は特に限定されず、例えば、プロピレングリコールモノ（メタ）アクリレート、ジプロピレングリコールモノ（メタ）アクリレート、トリプロピレングリコールモノ（メタ）アクリレート、テトラプロピレングリコールモノ（メタ）アクリレート、ポリプロピレングリコールモノ（メタ）アクリレート等が挙げられる。
上記アルキレングリコールモノ（メタ）アクリレート類は特に限定されず、例えば、ポリ（エチレングリコール・プロピレングリコール）モノ（メタ）アクリレート、ポリ（エチレングリコール・テトラメチレングリコール）モノ（メタ）アクリレート、ポリ（プロピレングリコール・テトラメチレングリコール）モノ（メタ）アクリレート、オクトキシポリエチレングリコールポリプロピレングリコール−モノ（メタ）アクリレート等が挙げられる。
上記水酸基又はグリシジル基を有する（メタ）アクリレート類は特に限定されず、例えば、グリシジル（メタ）アクリレート、グリセリンモノ（メタ）アクリレート、２−ヒドロキシエチル（メタ）アクリレート、２−ヒドロキシプロピル（メタ）アクリレート、２，３−ジヒドロキシルエチル（メタ）アクリレート、２，３−ジヒドロキシルプロピル（メタ）アクリレート等が挙げられる。
これらの非架橋性アクリル系単量体は、単独で用いてもよいし、２種以上を併用して用いてもよい。
また、上記非架橋性アクリル系単量体は、イオン交換基を有さない構造であることが好ましい。
【００１５】
上記単量体混合物を１００重量％とした場合の上記非架橋性アクリル系単量体の配合量の好ましい上限は２０重量％である。上記非架橋性アクリル系単量体の配合量が２０重量％を超えると、架橋度が小さくなることにより、耐圧性、耐膨潤性が低下し、短時間での高精度測定時において測定精度が低下することがある。上記非架橋性アクリル系単量体の配合量のより好ましい上限は１５重量％である。
【００１６】
上記架橋重合体粒子の形状は特に限定されないが、球状であることが好ましく、真球状であることがより好ましい。
上記架橋重合体粒子の粒子径は特に限定されないが、好ましい下限は０．１μｍ、好ましい上限は５０μｍである。上記架橋重合体粒子の粒子径が０．１μｍ未満であると、カラム圧力が増大し、ＨＰＬＣに耐圧性付与のための特殊な部品等が必要となり、好ましくない。上記架橋重合体粒子の粒子径が５０μｍを超えると、カラム内の空隙率が増大し、試料の拡散が起き易くなり、ピークのブロード化等により測定精度が低下することがある。上記架橋重合体粒子の粒子径のより好ましい下限は０．５μｍ、より好ましい上限は３０μｍである。
【００１７】
本発明のヘモグロビン類分離用カラム充填剤は、上記単量体混合物より調製された架橋重合体粒子と、上記架橋重合体粒子の表面において重合されてなる、カチオン交換基及びアニオン交換基を有するアクリル系重合体（以下、単にイオン交換性重合体ともいう）層により構成される。
上記イオン交換性重合体の有する「カチオン交換基」とは、公知のカチオン交換性を有する官能基を指し、例えば、カルボキシル基、リン酸基、スルホン酸基等のカチオン交換基等が挙げられる。また上記イオン交換性重合体の有する「アニオン交換基」とは、公知のアニオン交換性を有する官能基を指し、例えば、３級アミノ基、４級アンモニウム基等のアニオン交換基等が挙げられる。上記イオン性重合体におけるカチオン交換基としては特にスルホン酸基が好ましく、またアニオン交換基としては３級アミノ基が好ましい。
なお、本発明でいうカチオン交換基又はアニオン交換基（以下、両者を合わせて単にイオン交換基ともいう）には、これらのイオン交換基に付随する構造は問わないため、上記イオン交換基を末端に有する全ての官能基を含む。例えば、本発明でいう「カルボキシル基」とは、カルボキシルエチル基、カルボキシルプロピル基等、カルボキシル基が結合する官能基類全てを含む。
また、各イオン交換基は、複数種のイオン交換基、例えば、カチオン交換基としてカルボキシル基及びスルホン酸基を、アニオン交換基として３級アミノ基及び４級アンモニウム基を有していてもよい。
【００１８】
上記イオン交換性重合体は、（１）イオン交換基を有するアクリル系単量体を重合して得られた重合体、又は、（２）イオン交換基に変換可能な官能基を有するアクリル系単量体を重合し、後に当該官能基をイオン交換基に変換して得られる重合体である。
【００１９】
上記（１）のイオン交換性重合体を構成する「イオン交換基を有するアクリル系単量体」としては、イオン交換基、すなわち、カルボキシル基、リン酸基、スルホン酸基等の上記カチオン交換基若しくは３級アミノ基、４級アンモニウム基等の上記アニオン交換基のいずれか一方、又は、上記カチオン交換基及び上記アニオン交換基の両方を有するアクリル系単量体類が挙げられる。
【００２０】
上記カルボキシル基を有する単量体は特に限定されず、例えば、（メタ）アクリル酸、２−（メタ）アクリロイルオキシエチルサクシネート、２−（メタ）アクリロイルオキシエチルフタル酸等の（メタ）アクリル酸誘導体類が挙げられる。
【００２１】
上記リン酸基を有する単量体は特に限定されず、例えば、（（メタ）アクリロイルオキシエチル）アシッドホスフェート、（２−（メタ）アクリロイルオキシエチル）アシッドホスフェート、（３−（メタ）アクリロイルオキシプロピル）アシッドホスフェート等の（メタ）アクリル酸誘導体類等が挙げられる。
【００２２】
上記スルホン酸基を有する単量体は特に限定されず、例えば、２−（メタ）アクリルアミド−２−メチルプロパンスルホン酸、２−スルホエチル（メタ）アクリレート、３−スルホプロピル（メタ）アクリル酸等の（メタ）アクリル酸誘導体類等が挙げられる。
【００２３】
上記アニオン交換基を有するアクリル系単量体は特に限定されず、例えば、３級アミノ基を有する（メタ）アクリレート類、４級アンモニウム基を有する（メタ）アクリル酸誘導体類等が挙げられる。
上記３級アミノ基を有する（メタ）アクリレート類は特に限定されず、例えば、ジメチルアミノエチル（メタ）アクリレート、ジエチルアミノエチル（メタ）アクリレート、ジエチルアミノプロピル（メタ）アクリレート、２−ヒドロキシ−３−  ジメチルアミノプロピル（メタ）アクリレート、Ｎ，Ｎ−ジメチル（メタ）アクリルアミド等が挙げられる。
上記４級アンモニウム基を有する（メタ）アクリル酸誘導体類は特に限定されず、例えば、ジメチルアミノエチル（メタ）アクリレート４級化物、２−（メタ）アクリロイルオキシエチルトリメチルアンモニウムクロライド、２−（メタ）アクリロイルオキシエチルトリエチルアンモニウムクロライド、２−ヒドロキシ−３−（メタ）アクリロイルオキシプロピルトリメチルアンモニウムクロライド等が挙げられる。
【００２４】
一方、上記（２）のイオン交換性重合体を構成する、「イオン交換基に変換可能な官能基を有するアクリル系単量体」とは、化学反応等によりイオン交換基に変換可能な官能基、又は、後述するイオン交換基を有する化合物と反応可能な官能基（以下、反応性官能基ともいう）を有するアクリル系単量体である。
ここでいう反応性官能基とは、非イオン交換性であり、かつ、後述するイオン交換基を有する化合物と反応することができる官能基であれば特に限定されず、例えば、水酸基、グリコール基、エポキシ基、グリシジル基、１級アミノ基、２級アミノ基、シアノ基、アルデヒド基等が挙げられ、好ましくは水酸基、エポキシ基、グリシジル基、１級アミノ基、２級アミノ基であり、より好ましくは、水酸基、エポキシ基、グリシジル基である。
【００２５】
上記反応性官能基を有するアクリル系単量体としては、（メタ）アクリル酸エステル類が好ましく、例えば、エポキシ化（メタ）アクリレート類、ヒドロキシル化（メタ）アクリレート類、アミノ化（メタ）アクリレート類、アルデヒド化（メタ）アクリレート類、シアノ化（メタ）アクリレート類等が挙げられる。
上記エポキシ化（メタ）アクリレート類は特に限定されず、例えば、グリシジル（メタ）アクリレート等が挙げられる。
上記ヒドロキシル化（メタ）アクリレート類は特に限定されず、例えば、グリセリンモノ（メタ）アクリレート、２−ヒドロキシエチル（メタ）アクリレート、２−ヒドロキシプロピル（メタ）アクリレート、２，３−ジヒドロキシルエチル（メタ）アクリレート、２，３−ジヒドロキシルプロピル（メタ）アクリレート等が挙げられる。
上記アミノ化（メタ）アクリレート類は特に限定されず、例えば、２−アミノエチル（メタ）アクリレート、２，３−ジアミノエチル（メタ）アクリレート、２−アミノプロピル（メタ）アクリレート、２，３−ジアミノプロピル（メタ）アクリレート、（メタ）アクリルアミド等が挙げられる。
上記アルデヒド化（メタ）アクリレート類は特に限定されず、例えば、（メタ）アクロレイン等が挙げられる。
上記シアノ化（メタ）アクリレート類は特に限定されず、例えば、シアノ（メタ）アクリレート、エチル−２−シアノアクリレート等が挙げられる。
これらの反応性官能基を有するアクリル系単量体は、単独で用いてもよいし、２種以上を併用して用いてもよい。
【００２６】
上記（２）のイオン交換性重合体を調製するためのイオン交換基への変換は、上記反応性官能基を有するアクリル系単量体を重合して得られた、反応性官能基を有する重合体の当該反応性官能基に、イオン交換基を有する化合物を反応させることにより行われる。
【００２７】
上記反応性官能基を有する重合体に、イオン交換基を導入する方法としては、公知の化学反応による技術を用いることができる。下記に例示する方法は全て公知の化学反応であり、架橋重合体の分解等の反応を伴わない条件であれば、公知の反応を限定なく用いることができる。
【００２８】
上記反応性官能基を有する重合体が有する水酸基を介して、イオン交換基を導入する場合、例えば、ブロムエタンスルホン酸ナトリウム等のハロゲン化エタンスルホン酸類やクロロ酢酸ナトリウム等のハロゲン化酢酸類を、イオン交換基を有する化合物として用い、これらの化合物を水酸化アルカリ水溶液中で反応させることにより、上記重合体に導入することができる。
また、イオン交換基を有するアルデヒド化合物を、酸触媒下にてアセタール反応により水酸基と反応させることにより、同様にイオン交換基を導入することができる。
更に、例えば、トリカルバニル酸、ブタンテトラカルボン酸等の多官能カルボン化合物と水酸基の脱水反応によるエステル化により、カルボキシル基を導入することができる。
加えて、１，３−プロパンスルトン、１，４−ブタンスルトン等を水酸化アルカリ水溶液中又は水酸化アルカリの有機溶媒溶液中で反応させることによってもスルホン酸基を導入することができる。
【００２９】
また、エポキシ基、グリシジル基、又は、アミノ基を介してイオン交換基を導入する場合、例えば、反応性官能基を有する重合体に、エピクロルヒドリンやトリグリシジルエーテルのようなエポキシ化合物を水酸化アルカリ水溶液中又は水酸化アルカリの有機溶媒溶液中で反応させてエポキシ化した後、硫酸ナトリウムやタウリン、グリコール酸等のカチオン交換基含有化合物を反応させる方法、三フッ化ホウ素エーテラートを結合した後、亜硫酸ナトリウム水溶液中で加熱処理する方法等が挙げられる。
同様に水酸化アルカリ水溶液中又は水酸化アルカリの有機溶媒溶液中に塩酸２−クロロトリエチルアミン水溶液を添加することにより、３級アミノ基を導入することができる。
反応性官能基がエポキシ基やグリシジル基の場合には、そのまま上記処理に供してもよい。
【００３０】
全イオン交換基を有するアクリル系単量体（反応性官能基を有するアクリル系単量体を含む）を１００重量％とした場合の上記アニオン交換基を有するアクリル系単量体又は上記アニオン交換基に変換可能な官能基を有するアクリル系単量体の配合量の好ましい下限は０．５重量％、好ましい上限は２０重量％である。上記アニオン交換基を有するアクリル系単量体又は上記アニオン交換基に変換可能な官能基を有するアクリル系単量体の配合量が０．５重量％未満であると、アニオン交換基の導入の効果が現れないことがある。上記アニオン交換基を有するアクリル系単量体又は上記アニオン交換基に変換可能な官能基を有するアクリル系単量体の配合量が２０重量％を超えると、ヘモグロビン類を分離するためのカチオン交換反応が阻害され分離性能が悪くなることがある。上記アニオン交換基を有するアクリル系単量体又は上記アニオン交換基に変換可能な官能基を有するアクリル系単量体の配合量のより好ましい下限は１重量％、より好ましい上限は１５重量％である。
【００３１】
また、カラム充填剤の乾燥重量１ｇ当たりの上記イオン交換性重合体が有するアニオン交換基量の好ましい下限は１μｅｑ、好ましい上限は１００μｅｑである。上記イオン交換性重合体が有するアニオン交換基量が１μｅｑ／ｇ未満であると、アニオン交換基の導入の効果が現れないことがある。上記イオン交換性重合体が有するアニオン交換基量が１００μｅｑ／ｇを超えると、ヘモグロビン類を分離するためのカチオン交換反応が阻害され分離性能が悪くなることがある。
【００３２】
本発明のヘモグロビン類分離用カラム充填剤は、上記架橋性アクリル系単量体を含有し、かつ、アクリル系単量体のみからなる単量体混合物を重合して得られた架橋重合体粒子、及び、重合開始剤の存在下において、上記イオン交換基を有するアクリル系単量体を重合し、上記架橋重合体粒子の表面にイオン交換性重合体層を形成させることにより得ることができる。このような製造方法もまた、本発明の一つである。
【００３３】
本発明の製造方法においては、まず、架橋重合体粒子を調製する。この架橋重合体粒子は、上記架橋性アクリル系単量体、及び、必要に応じて上記非架橋性アクリル系単量体を含有し、かつ、アクリル系単量体のみからなる単量体混合物を用いて、重合開始剤の存在下で重合反応を行うことにより調製される。上記重合反応の方法は特に限定されず、例えば、乳化重合法、ソープフリー重合法、分散重合法、懸濁重合法、シード重合法等の公知の重合反応を適用することができる。なかでも、分散重合法、懸濁重合法、シード重合法等を用いることが好適である。
【００３４】
具体的には例えば、懸濁重合法の場合、上記単量体混合物に重合開始剤を溶解し、適当な分散媒中に分散させた後、必要に応じて窒素ガス等の不活性ガス雰囲気下にて攪拌しながら加温することにより、カラム充填剤として適当な、真球状の架橋重合体粒子を得ることができる。
【００３５】
上記重合開始剤は特に限定されず、水溶性又は油溶性の公知のラジカル重合開始剤を用いることができ、例えば、過硫酸塩、有機過酸化物、アゾ化合物等が挙げられる。
上記過硫酸塩は特に限定されず、例えば、過硫酸カリウム、過硫酸ナトリウム、過硫酸アンモニウム等が挙げられる。
上記有機過酸化物は特に限定されず、例えば、クメンハイドロパーオキサイド、ベンゾイルパーオキサイド、ラウロイルパーオキサイド、オクタノイルパーオキサイド、ｏ−クロロベンゾイルパーオキサイド、アセチルパーオキサイド、ｔ−ブチルハイドロパーオキサイド、ｔ−ブチルパーオキシアセテート、ｔ−ブチルパーオキシイソブチレート、３，５，５−トリメチルヘキサノイルパーオキサイド、ｔ−ブチルパーオキシ−２−エチルヘキサノエート、ジ−ｔ−ブチルパーオキサイド等が挙げられる。
上記アゾ化合物は特に限定されず、例えば、２，２−アゾビスイソブヒロニトリル、２，２−アゾビス（２，４−ジメチルバレロニトリル）、４，４−アゾビス（４−シアノペンタン酸）、２，２−アゾビス（２−メチルブチロニトリル）、２，２−アゾビス（２，４−ジメチルバレロニトリル）、アゾビスシクロヘキサンカルボニトリル等が挙げられる。
【００３６】
上記単量体混合物１００重量部に対する上記重合開始剤の配合量の好ましい下限は０．０５重量部、好ましい上限は５重量部である。上記重合開始剤の配合量が０．０５重量部未満であると、重合反応が不充分となったり、重合反応に長時間要したりすることがある。上記重合開始剤の配合量が５重量部を超えると、急激な反応の進行により凝集物が発生することがある。
なお、上記重合開始剤は、上記単量体混合物に溶解させて用いることが好ましい。
【００３７】
また、重合に際しては、公知の重合方法において用いられる各種の添加剤等を添加してもよい。
上記添加剤は特に限定されず、例えば、重合体にマクロポアを形成するための多孔質化剤、重合反応を制御するための各種連鎖移動剤、懸濁粒子を安定化されるための分散剤等が挙げられる。
【００３８】
具体的には例えば、多孔質化剤として上記単量体混合物を溶解するが重合体を溶解しない有機溶媒を上記単量体混合物に添加して重合反応を行い、重合反応後に上記多孔質剤を除去することにより、得られる重合体にマクロポアを形成することができる。このような有機溶媒としては、例えば、芳香族炭化水素類、飽和炭化水素類、アルコール類等が挙げられる。
上記芳香族炭化水素類は特に限定されず、例えば、トルエン、キシレン、ジエチルベンゼン、ドデシルベンゼン等が挙げられる。
上記飽和炭化水素類は特に限定されず、例えば、ヘキサン、ヘプタン、オクタン、デカン等が挙げられる。
上記アルコール類は特に限定されず、例えば、イソアミルアルコール、オクチルアルコール等のアルコール等が挙げられる。
上記単量体混合物１００重量部に対する上記多孔質化剤の配合量の好ましい上限は１００重量部である。
【００３９】
本発明の製造方法における次の工程は、得られた上記架橋重合体粒子の表面において上記イオン交換基を有するアクリル系単量体を重合する工程である。本工程は、上記イオン交換基を有するアクリル系単量体を、上記架橋重合体粒子、及び、上記重合開始剤の存在下で重合反応を行うことにより、上記架橋重合体粒子の表面での重合反応が行われる。上記架橋重合体粒子の表面以外の部分で行われた反応、すなわち上記イオン交換基を有するアクリル系単量体のみからなる重合体は、重合反応後に洗浄することで除去される。
【００４０】
上記架橋重合体粒子の表面で効率よく上記イオン交換基を有するアクリル系単量体を重合させるには、上記架橋重合体粒子内に上記重合開始剤を含有させた状態で、上記イオン交換基を有するアクリル系単量体を重合する方法を用いることが好ましい。上記架橋重合体粒子に上記重合開始剤を含有させる方法としては、例えば、上記架橋重合体粒子を膨潤させることができ、かつ、上記重合開始剤を溶解できる有機溶媒に上記重合開始剤を溶解し、更に、上記架橋重合体粒子をこの有機溶媒に含浸させる方法が挙げられる。この方法により上記重合開始剤を上記架橋重合体粒子の内部に含有させることができる。上記重合開始剤を含有する架橋重合体粒子を、上述した適当な分散媒中に分散し、上記イオン交換基を有するアクリル系単量体を添加して重合反応を行う。
【００４１】
また、上記架橋重合体粒子を調製する際の重合反応において、この重合反応が完了する前、すなわち上記重合開始剤が完全に消費される前に、上記イオン交換基を有するアクリル系単量体を反応系に添加することで、最初に添加した重合開始剤を利用して、上記架橋重合体粒子の表面に効率よくイオン交換基を有するアクリル系単量体を重合させることができる。
【００４２】
また、本発明のヘモグロビン類分離用カラム充填剤は、上記架橋性アクリル系単量体を含有し、かつ、アクリル系単量体のみからなる単量体混合物を重合して得られた架橋重合体粒子、及び、上記重合開始剤の存在下において、上記反応性官能基を有するアクリル系単量体を重合し、上記架橋重合体粒子の表面に、反応性官能基を有する重合体層を形成させ、更にこの反応性官能基に上記イオン交換基を有する化合物を反応させて、上記反応性官能基を有する重合体をイオン交換性重合体に変換することにより得ることができる。このような製造方法もまた、本発明の一つである。
【００４３】
反応性官能基を有するアクリル系単量体を用いた場合の本発明の製造方法も、上述したイオン交換基を有するアクリル系単量体を用いた場合と同様に行うことができる。すなわち、上記反応性官能基を有する重合体層を、上記架橋重合体粒子の表面に形成させた後、上述した方法によりイオン交換性重合体に変換する。
【００４４】
また、上記イオン交換性重合体を調製する際には、上記イオン交換基を有するアクリル系単量体と上記反応性官能基を有するアクリル系単量体とを共に用いることもできる。具体的には例えば、カチオン交換基を有するアクリル系単量体と、アニオン交換基に変換可能な官能基を有するアクリル系単量体を用いて、架橋重合体粒子の表面で重合し、後にアニオン交換基を上述した方法によって導入することもできる。
【００４５】
本発明のヘモグロビン類分離用カラム充填剤を用いた液体クロマトグラフィー（ＨＰＬＣ）により、ヘモグロビン類を測定することができる。このような測定方法もまた、本発明の一つである。
本発明のヘモグロビン類分離用カラム充填剤を用いてＨＰＬＣによりヘモグロビンＡ１ｃ等のヘモグロビン類の測定を行なう場合には、溶離液送液用のポンプ、サンプラ、検出器等を備えた公知のＨＰＬＣシステムに、本発明のヘモグロビン類分離用カラム充填剤を充填したカラムを接続し、血液試料中のヘモグロビン類の測定を行なうことができる。
【００４６】
本発明のヘモグロビン類分離用カラム充填剤を用いたＨＰＬＣ法に用いられる溶離液としては、公知の塩化合物を含む緩衝液類や有機溶媒類を用いることが好ましく、具体的には例えば、有機酸、無機酸、及び、これらの塩類、アミノ酸類、グッドの緩衝液等が挙げられる。
上記有機酸は特に限定されず、例えば、クエン酸、コハク酸、酒石酸、リンゴ酸等が挙げられる。
上記無機酸は特に限定されず、例えば、塩酸、硝酸、硫酸、リン酸、ホウ酸、酢酸等が挙げられる。
上記アミノ酸類は特に限定されず、例えば、グリシン、タウリン、アルギニン等が挙げられる。
また、上記緩衝液には、他に一般に添加される物質、例えば、界面活性剤、各種ポリマー、親水性の低分子化合物等を適宜添加してもよい。
ヘモグロビンＡ１ｃの測定を行う際の上記緩衝液の塩濃度の好ましい下限は１０ｍｍｏｌ／Ｌ、好ましい上限は１０００ｍｍｏｌ／Ｌである。上記緩衝液の塩濃度が１０ｍｍｏｌ／Ｌ未満であると、イオン交換反応が行なわれず、ヘモグロビンを分離することができなくなることがある。上記緩衝液の塩濃度が１０００ｍｍｏｌ／Ｌを超えると、塩が析出しシステムに悪影響を及ぼすことがある。
【００４７】
本発明のヘモグロビン類分離用カラム充填剤を用い、ＨＰＬＣにより、上記ヘモグロビンＡ１ｃに加えて、異常ヘモグロビン類を測定することができる。
このような測定方法もまた、本発明の一つである。
本発明の測定方法により測定できる異常ヘモグロビン類としては、例えば、ヘモグロビンＳ、ヘモグロビンＣ等が挙げられる。また、ヘモグロビンＦ（胎児性ヘモグロビン）やヘモグロビンＡ２を測定することもできる。
【発明の効果】
【００４８】
本発明のヘモグロビン類分離用カラム充填剤は、架橋性重合体粒子と、その表面において重合されてなる、カチオン交換基及びアニオン交換基を有するイオン交換性重合体層により構成される。上記イオン交換性重合体が、カチオン交換基及びアニオン交換基を有することにより、従来のカラム充填剤を用いた測定よりも短時間内での高分離性能が得られ、その結果、高精度な測定及びカラム耐久性能の向上が図られる。特にヘモグロビンＡ１ｃの測定において、高精度測定及びカラム耐久性の向上が達成される。
つまり、本発明によれば、ヘモグロビン類の非特異吸着を低減し、測定精度及びカラム寿命を向上させることのできるヘモグロビン類分離用カラム充填剤を提供することができる。また、本発明によれば、該ヘモグロビン類分離用カラム充填剤を用いた液体クロマトグラフィーによるヘモグロビンＡ１ｃ及び異常ヘモグロビン類の測定方法、並びに、該ヘモグロビン類分離用カラム充填剤の製造方法を提供することができる。
【図面の簡単な説明】
【００４９】
【図１】実施例１のカラム充填剤を用いてヘモグロビンＡ１ｃの測定を行なった際に得られたクロマトグラムである。
【図２】比較例１のカラム充填剤を用いてヘモグロビンＡ１ｃの測定を行なった際に得られたクロマトグラムである。
【図３】実施例１のカラム充填剤を用いて異常ヘモグロビン類の測定を行なった際に得られたクロマトグラムである。
【図４】実施例１のカラム充填剤を用いてヘモグロビンＡ２の測定を行なった際に得られたクロマトグラムである。
【図５】実施例１、２、及び、比較例１、３のカラム充填剤の耐久性評価の結果である。
【発明を実施するための形態】
【００５０】
（実施例１）
架橋性アクリル系単量体としてトリエチレングリコールジメタクリレート（新中村化学工業社製）４００ｇ及びテトラメチロールメタントリアクリレート（新中村化学工業社製）１００ｇの混合物に、重合開始剤として過酸化ベンゾイル（ナカライテスク社製）１．０ｇを溶解した。得られた単量体混合物を、４重量％のポリビニルアルコール（日本合成化学社製、「ゴーセノールＧＨ−２０」）水溶液５Ｌに分散させ、攪拌しながら窒素雰囲気下で８０℃に加温し、１時間重合反応を行なった。温度を３０℃に冷却した後、カチオン交換基を有するアクリル系単量体として２−メタクリルアミド−２−メチルプロパンスルホン酸（東亞合成社製）１９５ｇ、及び、アニオン交換基を有するアクリル系単量体としてジエチルアミノエチルメタクリレート（和光純薬工業社製）５ｇを反応系に添加し、再び８０℃に加温して１時間重合反応を行なった。得られた架橋重合体粒子をイオン交換水及びアセトンで洗浄することにより、スルホン酸基及び３級アミノ基が導入された架橋重合体粒子（ヘモグロビン類分離用カラム充填剤）を得た。
得られたヘモグロビン類分離用カラム充填剤を、内径３ｍｍ、長さ３０ｍｍのステンレス製カラムに充填し、ヘモグロビン類分離カラムを調製した。
【００５１】
上記ヘモグロビン類分離カラムを、ＨＰＬＣシステム（島津製作所社製、「ＬＣ−１０Ａ」）に接続した。測定試料として、フッ化ナトリウム採血したヒト健常人血液を、０．０５％のＴｒｉｔｏｎＸ−１００（Ｓｉｇｍａ−Ａｌｄｒｉｃｈ社製）を含むリン酸緩衝液（ｐＨ６．８）により１５０倍に溶血希釈したものを用いた。溶離液Ａとして２００ｍｍｏｌ／Ｌのリン酸緩衝液（ｐＨ５．３）、及び、溶離液Ｂとして４００ｍｍｏｌ／Ｌのリン酸緩衝液（ｐＨ７．５）の２種の溶離液を用い、流速１．０ｍＬで送液して溶離液Ａから溶離液Ｂへのステップワイズグラジエント法により分離し、４１５ｎｍの吸光度を測定した結果、図１のクロマトグラムを得た。図１中、ピーク１がヘモグロビンＡ１ｃ、ピーク２がヘモグロビンＡ０である。ヘモグロビンＡ１ｃと他のヘモグロビン分画とが短時間内に良好に分離された。
【００５２】
（実施例２）
架橋性アクリル系単量体としてテトラエチレングリコールジメタクリレート（新中村化学工業社製）４００ｇ、及び、非架橋性アクリル系単量体として２−ヒドロキシエチルメタクリレート（新中村化学工業社製）１００ｇの混合物に、重合開始剤として過酸化ベンゾイル（ナカライテスク社製）１．０ｇを溶解した。得られた単量体混合物を、４重量％のポリビニルアルコール（日本合成化学社製、「ゴーセノールＧＨ−２０」）水溶液５Ｌに分散させ、攪拌しながら窒素雰囲気下で８０℃に加温し、１時間重合反応を行なった。温度を３０℃に冷却した後、カチオン交換基を有するアクリル系単量体として３−スルホプロピルメタクリル酸（和光純薬工業社製）１７０ｇ、及び、アニオン交換基を有するアクリル系単量体として２、３−ジアミノプロピルメタクリレート（新中村化学工業社製）３０ｇを反応系に添加し、再び８０℃に加温して１時間重合反応を行なった。得られた架橋重合体粒子をイオン交換水及びアセトンで洗浄することにより、スルホン酸基及び３級アミノ基が導入された架橋重合体粒子（ヘモグロビン類分離用カラム充填剤）を得た。
得られたヘモグロビン類分離用カラム充填剤を、内径３ｍｍ、長さ３０ｍｍのステンレス製カラムに充填し、ヘモグロビン類分離カラムを調製した。
実施例１と同様の方法により、ヒト健常人血液を用いて測定したところ、図１と同様のクロマトグラムを得た。
【００５３】
（実施例３）
架橋性アクリル系単量体としてトリエチレングリコールジメタクリレート（新中村化学工業社製）４５０ｇ及びテトラメチロールメタントリアクリレート（新中村化学工業社製）５０ｇの混合物に、重合開始剤として過酸化ベンゾイル（ナカライテスク社製）１．０ｇを溶解した。得られた単量体混合物を、４重量％のポリビニルアルコール（日本合成化学社製、「ゴーセノールＧＨ−２０」）水溶液５Ｌに分散させ、攪拌しながら窒素雰囲気下で８０℃に加温し、１時間重合反応を行なった。温度を３０℃に冷却した後、アニオン交換基を有するアクリル系単量体としてジエチルアミノエチルメタクリレート（和光純薬工業社製）３０ｇ、及び、カチオン交換基に変換可能な官能基を有するアクリル系単量体としてグリセリンメタクリレート（日油社製）１００ｇを反応系に添加し、再び８０℃に加温して１時間重合反応を行なった。得られた架橋重合体粒子をイオン交換水及びアセトンで洗浄することにより、カチオン交換基に変換可能な水酸基、及び、アニオン交換基が導入された架橋重合体粒子を得た。
得られた架橋重合体粒子５０ｇを、１０重量％の水酸化ナトリウム水溶液１００ｍＬに分散させ、室温で４０ｇのエピクロルヒドリンを添加し、５時間反応させた。得られたエポキシ化重合体粒子４０ｇを２０重量％の硫酸ナトリウム水溶液に分散させ、８０℃で２０時間反応させた。得られた反応物をイオン交換水で洗浄し、アニオン交換基に加えてスルホン酸基が導入された架橋重合体粒子（ヘモグロビン類分離用カラム充填剤）を得た。
得られたヘモグロビン類分離用カラム充填剤を、内径３ｍｍ、長さ３０ｍｍのステンレス製カラムに充填し、ヘモグロビン類分離カラムを調製した。
実施例１と同様の方法により、ヒト健常人血液を用いて測定したところ、図１と同様のクロマトグラムを得た。
【００５４】
（実施例４）
架橋性アクリル系単量体としてトリエチレングリコールジメタクリレート（新中村化学工業社製）４５０ｇ及びテトラメチロールメタントリアクリレート（新中村化学工業社製）５０ｇの混合物に、重合開始剤として過酸化ベンゾイル（ナカライテスク社製）１．０ｇを溶解した。得られた単量体混合物を、４重量％のポリビニルアルコール（日本合成化学社製、「ゴーセノールＧＨ−２０」）水溶液５Ｌに分散させ、攪拌しながら窒素雰囲気下で８０℃に加温し、１時間重合反応を行なった。温度を３０℃に冷却した後、カチオン交換基を有するアクリル系単量体として２−メタクリルアミド−２−メチルプロパンスルホン酸（東亞合成社製）１７０ｇ、及び、アニオン交換基に変換可能な官能基を有するアクリル系単量体としてグリシジルメタクリレート（日油社製）３０ｇを反応系に添加し、再び８０℃に加温して１時間重合反応を行なった。得られた架橋重合体粒子をイオン交換水及びアセトンで洗浄することにより、アニオン交換基に変換可能なグリシジル基、及び、カチオン交換基が導入された架橋重合体粒子を得た。
得られた架橋重合体粒子５０ｇを、１０重量％の水酸化ナトリウム水溶液１００ｍＬに分散させ、５重量％の塩酸２−クロロトリメチルアミン水溶液５０ｍＬを添加して、８０℃で２０時間反応させた。得られた反応物をイオン交換水で洗浄し、カチオン交換基に加えて３級アミノ基が導入された架橋重合体粒子（ヘモグロビン類分離用カラム充填剤）を得た。
得られたヘモグロビン類分離用カラム充填剤を、内径３ｍｍ、長さ３０ｍｍのステンレス製カラムに充填し、ヘモグロビン類分離カラムを調製した。
実施例１と同様の方法により、ヒト健常人血液を用いて測定したところ、図１と同様のクロマトグラムを得た。
【００５５】
（比較例１）
本比較例では、実施例１におけるアニオン交換基を有するアクリル系単量体を用いずにカラム充填剤（カチオン交換基のみを有する充填剤）を調製した例を示す。
実施例１におけるアニオン交換基を有するアクリル系単量体（ジエチルアミノエチルメタクリレート）を用いなかったこと以外は、実施例１と同様にして重合反応を行い、スルホン酸基のみが導入された架橋重合体粒子（ヘモグロビン類分離用カラム充填剤）及びヘモグロビン類分離カラムを得た。
実施例１と同様の方法により、ヒト健常人血液を用いて測定したところ、図２のクロマトグラムを得た。図２中、ピーク１がヘモグロビンＡ１ｃ、ピーク２がヘモグロビンＡ０である。実施例１のカラム充填剤により得られたクロマトグラム（図１）よりも測定時間を延長したにも関わらず、ヘモグロビンＡ１ｃの分離が不良であった。
【００５６】
（比較例２）
本比較例では、実施例２におけるカチオン交換基を有するアクリル系単量体を用いずにカラム充填剤（アニオン交換基のみを有する充填剤）を調製した例を示す。
実施例２におけるカチオン交換基を有するアクリル系単量体（３−スルホプロピルメタクリル酸）を用いなかったこと以外は、実施例２と同様に重合反応を行い、３級アミノ基のみが導入された架橋重合体粒子（ヘモグロビン類分離用カラム充填剤）及びヘモグロビン類分離カラムを得た。
実施例１と同様の方法により、ヒト健常人血液を用いて測定したところ、ヘモグロビン類は全く分離されず、全ての成分が一つのピークとなって溶出された。これは、カラム充填剤表面のプラスに荷電したアニオン交換基と、プラスに荷電したヘモグロビン類とが反発し合い、イオン交換反応が行われなかったためであると考えられる。
【００５７】
（比較例３）
本比較例では、実施例１における架橋重合体粒子がアクリル系以外の単量体に由来する成分を含む場合の例を示す。
架橋性アクリル系単量体としてトリエチレングリコールジメタクリレート（新中村化学工業社製）４５０ｇ、及び、その他の架橋性単量体としてジビニルベンゼン（キシダ化学社製）５０ｇの混合物に、重合開始剤として過酸化ベンゾイル（ナカライテスク社製）１．０ｇを溶解した。得られた単量体混合物を、４重量％のポリビニルアルコール（日本合成化学社製、「ゴーセノールＧＨ−２０」）水溶液５Ｌに分散させ、攪拌しながら窒素雰囲気下で８０℃に加温し、１時間重合反応を行なった。温度を３０℃に冷却した後、カチオン交換基を有するアクリル系単量体として２−メタクリルアミド−２−メチルプロパンスルホン酸（東亞合成社製）１９５ｇ、及び、アニオン交換基を有するアクリル系単量体としてジエチルアミノエチルメタクリレート（和光純薬工業社製）５ｇを反応系に添加し、再び８０℃に加温して１時間重合反応を行なった。得られた架橋重合体粒子をイオン交換水及びアセトンで洗浄することにより、スルホン酸基及び３級アミノ基が導入された架橋重合体粒子（ヘモグロビン類分離用カラム充填剤）を得た。
得られたヘモグロビン類分離用カラム充填剤を、内径３ｍｍ、長さ３０ｍｍのステンレス製カラムに充填し、ヘモグロビン類分離カラムを調製した。
実施例１と同様の方法により、ヒト健常人血液を用いて測定したところ、図２と同様のクロマトグラムが得られ、ヘモグロビンＡ１ｃの分離が不良であった。
【００５８】
更に、実施例及び比較例で得られたヘモグロビン類分離カラムを用いて、以下の評価を行った。
【００５９】
（１）回収率試験
実施例及び比較例で調製したヘモグロビン類分離カラムを用いて、回収率試験を実施した。回収率は、カラムの代わりに内径０．２５ｍｍ、長さ１０００ｍｍのＰＥＥＫ製配管をＨＰＬＣに取り付け、実施例及び比較例で用いた試料を測定したときのピーク総面積に対する調製したヘモグロビン類分離カラムを取り付けて測定したときのピーク総面積の比率（％）により求めた。結果を表１に示す。
【００６０】
【表１】
2010236907.tif 000002
【００６１】
実施例で調製したヘモグロビン類分離カラムにおいては、ほぼ１００％の回収率が得られた。
一方、比較例で調製したヘモグロビン類分離カラムでは回収率が８０％以下と低かった。これは、測定対象であるヘモグロビンがカラム充填剤に非特異的に吸着して溶出してこなかったためであると考えられる。
【００６２】
（２）修飾ヘモグロビン類の分離性能評価
実施例に用いたヒト健常人血液の代わりに、修飾ヘモグロビン類を含む試料を人為的に調製して測定し、そのヘモグロビンＡ１ｃピークとの分離性能を評価した。
修飾ヘモグロビン類を含む試料としては、レイバイルヘモグロビンＡ１ｃ含有試料（試料Ｌ）、アセチル化ヘモグロビン含有試料（試料Ａ）、カルバミル化ヘモグロビン含有試料（試料Ｃ）の３種類を、公知の方法により調製した。
すなわち、試料Ｌは、ヒト健常人血液に、グルコースを２５００ｍｇ／ｄＬとなるように添加し、３７℃で３時間加温することにより調製した。試料Ａは、ヒト健常人血液に、アセトアルデヒドを６０ｍｇ／ｄＬとなるように添加し、３７℃で２時間加温することにより調製した。試料Ｃは、ヒト健常人血液に、シアン酸ナトリウムを６０ｍｇ／ｄＬとなるように添加し、３７℃で２時間加温することにより調製した。
得られた修飾ヘモグロビン類を含む試料（試料Ｌ、試料Ａ、試料Ｃ）と、修飾ヘモグロビン類を含む試料の調製に用いたヒト健常人血液（非修飾品）とを、実施例及び比較例で調製したヘモグロビン類分離カラムを用いて測定し、ヘモグロビンＡ１ｃの測定値を比較した。分離性能は、修飾ヘモグロビン類を含む試料のヘモグロビンＡ１ｃ値から非修飾品のヘモグロビンＡ１ｃ値を差し引いた値（Δ値）を算出して比較することにより評価した。結果を表２に示す。
【００６３】
【表２】
2010236907.tif 000003
【００６４】
表２に示した実施例のΔ値は０．２％以下であり、修飾ヘモグロビン類が含まれる試料においても、正確にヘモグロビンＡ１ｃが測定できることがわかる。一方、比較例１のヘモグロビン類分離カラムを用いた場合では、修飾ヘモグロビンが存在すると、ヘモグロビンＡ１ｃ値が大きく変動し、ヘモグロビンＡ１ｃ値を正確に測定することができなかった。また、比較例２、３のヘモグロビン類分離カラムでは、修飾ヘモグロビン類を全く分離できなかった。
【００６５】
（３）異常ヘモグロビン類の分離性能評価
実施例及び比較例で調製したヘモグロビン類分離カラムを用いて、異常ヘモグロビンとしてヘモグロビンＳ及びヘモグロビンＣを含む試料（ヘレナ研究所社製、「ＡＦＳＣヘモコントロール」）の測定を行った。
実施例１のヘモグロビン類分離カラムを用いて測定した結果、得られたクロマトグラムを図３に示す。図３中、ピーク１はヘモグロビンＡ１ｃ、ピーク２はヘモグロビンＡ０、ピーク３はヘモグロビンＦ（胎児性Ｈｂ）、ピーク４はヘモグロビンＳ、ピーク５はヘモグロビンＣを示す。実施例１のヘモグロビン類分離カラムにおいては、異常ヘモグロビン類であるヘモグロビンＳ及びヘモグロビンＣを良好に分離することができた。他の実施例のカラム充填剤を用いた場合でも、ほぼ同様の分離性能を示した。
一方、比較例のヘモグロビン類分離カラムを用いて測定した場合、異常ヘモグロビン類であるヘモグロビンＳ及びヘモグロビンＣを分離することはできなかった。
【００６６】
（４）ヘモグロビンＡ２の分離性能評価
実施例及び比較例で調製したヘモグロビン類分離カラムを用いて、ヘモグロビンＡ２を含む試料として、Ａ２コントロール（レベル２）（バイオラッド社製）を測定した。
実施例１のカラム充填剤を用いて測定して得られたクロマトグラムを図４に示す。図４中、ピーク１はヘモグロビンＡ１ｃ、ピーク２はヘモグロビンＡ０、ピーク３はヘモグロビンＦ（胎児性Ｈｂ）、ピーク６はヘモグロビンＡ２を示す。実施例１のヘモグロビン類分離カラムにおいて、ヘモグロビンＡ２を良好に分離することができた。他の実施例のカラム充填剤を用いた場合でも、ほぼ同様の分離性能を示した。
一方、比較例のカラム充填剤を用いて測定した場合、ヘモグロビンＡ２を分離することはできなかった。
【００６７】
（５）カラム耐久性の評価
実施例１、２及び比較例１、３で調製したヘモグロビン類分離カラムを用いて、同一のヒト健常人血液試料を連続測定し、ヘモグロビンＡ１ｃ値の推移を確認した。結果を図５に示す。
実施例１、２で調製したヘモグロビン類分離カラムでは、３０００回測定においても測定値が変化しなかったが、比較例１、３で調製したヘモグロビン類分離カラムを用いた場合は、測定値が低下し、カラム寿命が短いことが確認された。
【産業上の利用可能性】
【００６８】
本発明によれば、ヘモグロビン類の非特異吸着を低減し、測定精度及びカラム寿命を向上させることのできるヘモグロビン類分離用カラム充填剤を提供することができる。また、本発明によれば、該ヘモグロビン類分離用カラム充填剤を用いた液体クロマトグラフィーによるヘモグロビンＡ１ｃ及び異常ヘモグロビン類の測定方法、並びに、該ヘモグロビン類分離用カラム充填剤の製造方法を提供することができる。
【符号の説明】
【００６９】
１  ヘモグロビンＡ１ｃ
２  ヘモグロビンＡ０
３  ヘモグロビンＦ（胎児性Ｈｂ）
４  ヘモグロビンＳ
５  ヘモグロビンＣ
６  ヘモグロビンＡ２
【図１】
2010236907.tif 000004
【図２】
2010236907.tif 000005
【図３】
2010236907.tif 000006
【図４】
2010236907.tif 000007
【図５】
2010236907.tif 000008